(57)【要約】【課題】  本発明は、優れた発光特性を有すると共に耐久性に優れた有機薄膜ＥＬ素子用の高分子材料として、有機トランジスタの活性層用高分子材料として、また、電子写真感光体用材料などの有機エレクトロニクス用素材として有用な新規アリールアミン重合体を提供することを目的とする。【解決手段】  本発明のジアルデヒド化合物は、下記一般式（Ｉ）で表される。【化１】2005213228.tif 000046［（Ｉ）式中、Ｒ１、Ｒ２、Ｒ３、Ｒ４はそれぞれ独立にハロゲン原子、直鎖もしくは分岐鎖の、アルキル基、アルコキシ基またはアルキルチオ基から選択される基を表し、ｘ、ｙ、ｚ、ｗはそれぞれ独立に０から４の整数を表し、Ｒ１、Ｒ２、Ｒ３、Ｒ４が各々複数存在する場合には、各々同一でも別異でもよく、Ｂは、単環式、非縮合多環式又は多環式の芳香族炭化水素基を表す。］【選択図】      なし 【特許請求の範囲】
【請求項１】
下記一般式（Ｉ）で表されるジアルデヒド化合物
【化１】
2005213228.tif 000033
［（Ｉ）式中、Ｒ１、Ｒ２、Ｒ３、Ｒ４はそれぞれ独立にハロゲン原子、直鎖もしくは分岐鎖の、アルキル基、アルコキシ基またはアルキルチオ基から選択される基を表し、ｘ、ｙ、ｚ、ｗはそれぞれ独立に０から４の整数を表し、Ｒ１、Ｒ２、Ｒ３、Ｒ４が各々複数存在する場合には、各々同一でも別異でもよく、
Ｂは、単環式、非縮合多環式又は多環式の芳香族炭化水素基を表す。］
【請求項２】
一般式（ＩＩ）で表されるジハロゲン化合物と、一般式（ＩＩＩ）または（ＩＶ）で表される芳香族ホウ素化合物とを反応させることにより得られる請求項１に記載のジアルデヒド化合物。
【化２】
2005213228.tif 000034
［（ＩＩ）式中、Ｒ２、Ｒ３はそれぞれ独立にハロゲン原子、直鎖もしくは分岐鎖の、アルキル基またはアルコキシ基もしくはアルキルチオ基から選択される基を表し、ｙ、ｚはそれぞれ独立に０から４の整数を表し、Ｒ２、Ｒ３が各々複数存在する場合には、各々同一でも別異でもよく、
Ｇは塩素原子、臭素原子またはヨウ素原子を表し、Ｂは、単環式、非縮合多環式又は多環式の芳香族炭化水素基を表す。］
【化３】
2005213228.tif 000035
［（ＩＩＩ）式中、Ｊはボロン酸基またはボロン酸エステル基を表し、Ｒ１はハロゲン原子、直鎖もしくは分岐鎖の、アルキル基、アルコキシ基またはアルキルチオ基から選択される基を表し、ｘは０から４の整数を表す。］
【化４】
2005213228.tif 000036
［（ＩＶ）式中、Ｊはボロン酸基またはボロン酸エステル基を表し、Ｒ４はハロゲン原子、直鎖もしくは分岐鎖の、アルキル基、アルコキシ基またはアルキルチオ基から選択される基を表し、ｗは０から４の整数を表す。］
【請求項３】
一般式（Ｉ）のジアルデヒド化合物が下記一般式（Ｖ）で表されることを特徴とする請求項１に記載のジアルデヒド化合物
【化５】
2005213228.tif 000037
［（Ｖ）式中、Ｒ１、Ｒ２、Ｒ３、Ｒ４、Ｒ５はそれぞれ独立にハロゲン原子、直鎖もしくは分岐鎖の、アルキル基、アルコキシ基またはアルキルチオ基から選択される基を表し、ｖは０から５の整数を表し、ｘ、ｙ、ｚ、ｗはそれぞれ独立に０から４の整数を表し、Ｒ１、Ｒ２、Ｒ３、Ｒ４、Ｒ５が各々複数存在する場合には、各々同一でも別異でもよい。］
【請求項４】
一般式（ＩＩ）で表されるジハロゲン化合物が、下記一般式（ＶＩ）で表され、一般式（ＩＩＩ）または（ＩＶ）で表される芳香族ホウ素化合物がそれぞれ下記一般式（ＶＩＩ）または（ＶＩＩＩ）で表され、前記ジハロゲン化合物（ＶＩ）と芳香族ホウ素化合物（ＶＩＩ）または（ＶＩＩＩ）とを反応させることにより得られる請求項３に記載のジアルデヒド化合物。
【化６】
2005213228.tif 000038
［（ＶＩ）式中、Ｒ２、Ｒ３、Ｒ５はそれぞれ独立にハロゲン原子、直鎖もしくは分岐鎖の、アルキル基、アルコキシ基またはアルキルチオ基から選択される基を表し、ｖは０から５の整数を表し、ｙ、ｚはそれぞれ独立に０から４の整数を表し、Ｒ２、Ｒ３、Ｒ５が各々複数存在する場合には、各々同一でも別異でもよく、
Ｇは塩素原子、臭素原子またはヨウ素原子を表す。］
【化７】
2005213228.tif 000039
［（ＶＩＩ）式中、Ｒ１はハロゲン原子、直鎖もしくは分岐鎖の、アルキル基、アルコキシ基またはアルキルチオ基から選択される基を表し、ｘは０から４の整数を表す。］
【化８】
2005213228.tif 000040
［（ＶＩＩＩ）式中、Ｒ４はハロゲン原子、直鎖もしくは分岐鎖の、アルキル基、アルコキシ基またはアルキルチオ基から選択される基を表し、ｗは０から４の整数を表す。］
【請求項５】
下記一般式（ＩＸ）で表される繰り返し単位を有する重合体。
【化９】
2005213228.tif 000041
［（ＩＸ）式中、Ｒ１、Ｒ２、Ｒ３、Ｒ４はそれぞれ独立にハロゲン原子、直鎖もしくは分岐鎖の、アルキル基、アルコキシ基またはアルキルチオ基から選択される基を表し、ｘ、ｙ、ｚ、ｗはそれぞれ独立に０から４の整数を表し、Ｒ１、Ｒ２、Ｒ３、Ｒ４が各々複数存在する場合には、各々同一でも別異でもよく、
Ｂは、単環式、非縮合多環式又は多環式の芳香族炭化水素基を表し、Ａは、単環式、非縮合多環式又は多環式の芳香族炭化水素基の二価基を表す。］
【請求項６】
下記一般式（Ｘ）と、一般式（Ｉ）で表されるジアルデヒド化合物とを反応させることにより得られる請求項５に記載の一般式（ＩＸ）で表される重合体。
【化１０】
2005213228.tif 000042
［（Ｘ）式中、Ａは単環式、非縮合多環式又は多環式の芳香族炭化水素基の二価基を表し、
ＬはＰＯ（ＯＲ’）２（式中Ｒ’は低級アルキル基を表す）またはＰ＋Ｒ’’３Ｙ−（式中Ｒ’’はフェニル基あるいはアルキル基を、Ｙはハロゲン原子を表す）を表す。］
【請求項７】
一般式（ＩＸ）で表される繰り返し単位を有する重合体が、下記一般式（ＸＩ）で表されることを特徴とする請求項５に記載の繰り返し単位を有する重合体。
【化１１】
2005213228.tif 000043
［（ＸＩ）式中、Ｒ１、Ｒ２、Ｒ３、Ｒ４、Ｒ５はそれぞれ独立にハロゲン原子、直鎖もしくは分岐鎖のアルキル基、アルコキシ基またはアルキルチオ基から選択される基を表し、ｖは０から５の整数を表し、ｘ、ｙ、ｚ、ｗはそれぞれ独立に０から４の整数を表し、Ｒ１、Ｒ２、Ｒ３、Ｒ４、Ｒ５が各々複数存在する場合には、各々同一でも別異でもよく、
Ａは、単環式、非縮合多環式又は多環式の芳香族炭化水素基の二価基を表す。］
【請求項８】
下記一般式（Ｘ）と、下記一般式（Ｖ）で表されるジアルデヒド化合物とを反応させることにより得られる請求項７に記載の一般式（ＸＩ）で表される重合体。
【化１２】
2005213228.tif 000044
［（Ｘ）式中、Ａは単環式、非縮合多環式又は多環式の芳香族炭化水素基の二価基を表し、
ＬはＰＯ（ＯＲ’）２（式中Ｒ’は低級アルキル基を表す）またはＰ＋Ｒ’’３Ｙ−（式中Ｒ’’はフェニル基あるいはアルキル基を、Ｙはハロゲン原子を表す）を表す。］
【化１３】
2005213228.tif 000045
［（Ｖ）式中、Ｒ１、Ｒ２、Ｒ３、Ｒ４、Ｒ５はそれぞれ独立にハロゲン原子、直鎖もしくは分岐鎖の、アルキル基、アルコキシ基またはアルキルチオ基から選択される基を表し、ｖは０から５の整数を表し、ｘ、ｙ、ｚ、ｗはそれぞれ独立に０から４の整数を表し、Ｒ１、Ｒ２、Ｒ３、Ｒ４、Ｒ５が各々複数存在する場合には、各々同一でも別異でもよい。］
【発明の詳細な説明】
【技術分野】
【０００１】
本発明は新規なアリールアミン重合体に関し、さらに詳しくは有機ＥＬ素子用材料、有機トランジスタ用材料、または電子写真感光体用材料などの有機エレクトロニクス用素材などとして有用な新規なアリールアミン重合体に関する。
【背景技術】
【０００２】
有機材料の発光特性や電荷輸送特性を利用して、有機エレクトロルミネッセンス素子や、有機トランジスタ素子が提案されている。これらの素子に有機材料を用いることにより、軽量、安価、低製造コスト、フレキシブル等の利点が期待される。
【０００３】
有機薄膜ＥＬ素子用の材料としては、低分子系および高分子系の様々な材料が報告されている。低分子系においては、種々の積層構造の採用により高効率化の実現が、またドーピング法をうまくコントロールすることにより耐久性の向上が報告されている。しかし、低分子集合体の場合には、長時間の経時において、膜状態の変化が生じることが報告されており、膜の安定性に関して本質的な問題点を抱えている。
【０００４】
一方、高分子系材料においては、これまで、主にＰＰＶ（ｐｏｌｙ−ｐ−ｐｈｅｎｙｌｅｎｅｖｉｎｙｌｅｎｅ）系列やｐｏｌｙ−ｔｈｉｏｐｈｅｎｅ等のπ共役系高分子について精力的に検討が行われてきた。しかしながら、これらの材料系は純度を上げることが困難であることや、本質的に蛍光量子収率が低いことが問題点として挙げられ、高性能なＥＬ素子は得られていないのが現状である。
【０００５】
またπ共役高分子主鎖中にアリールアミン部位を含む高分子材料も検討されている（特許文献１、特許文献２、特許文献３、特許文献４、非特許文献１）。高分子材料は本質的にガラス状態が安定であることを考慮すると、高蛍光量子効率を付与することができれば優れたＥＬ素子の構築が可能となるため、この分野でさらなる改良が行われている。
【０００６】
一方、有機薄膜トランジスタ素子においても、低分子系および高分子系の様々な材料が報告されている。例えば低分子材料ではペンタセン（非特許文献２）、フタロシアニン（非特許文献３）、フラーレン（特許文献５、非特許文献４）、アントラジチオフェン（特許文献６）、チオフェンオリゴマー（特許第３１４５２９４号公報、非特許文献５）、ビスジチエノチオフェン（非特許文献６）などが、また高分子材料ではポリチオフェン（非特許文献７）、ポリチエニレンビニレン（．非特許文献８）などの幾つかの材料が挙げられる。
【０００７】
しかし、上記の材料においても、低分子系では膜の安定性に関する問題が、また、高分子系では、低いキャリア移動度という問題とともに高純度化が困難であるという問題もあり、更なる改良が望まれている。
【特許文献１】特開平１０−３１０６３５号公報
【特許文献２】特開平８−１５７５７５号公報
【特許文献３】特表２００２−５１５０７８号公報
【特許文献４】特許文献４ＷＯ９７／０９３９４
【特許文献５】特開平８−２２８０３４号公報
【特許文献６】特開平１１−１９５７９０号公報
【非特許文献１】Ｓｙｎｔｈ．Ｍｅｔ．，８４，２６９，１９９７
【非特許文献２】Ｓｙｎｔｈ．Ｍｅｔ．，５１，４１９，１９９２
【非特許文献３】Ａｐｐｌ．Ｐｈｙｓ．Ｌｅｔｔ．，６９，３０６６，１９９６
【非特許文献４】Ａｐｐｌ．Ｐｈｙｓ．Ｌｅｔｔ．，６７，１２１，１９９５．
【非特許文献５】Ｃｈｅｍ．Ｍａｔｅｒ．，４，４５７，１９９８
【非特許文献６】Ａｐｐｌ．Ｐｈｙｓ．Ｌｅｔｔ．，７１，３８７１，１９９７
【非特許文献７】Ａｐｐｌ．Ｐｈｙｓ．Ｌｅｔｔ．，６９，４１０８，１９９６
【非特許文献８】Ａｐｐｌ．Ｐｈｙｓ．Ｌｅｔｔ．，６３，１３７２，１９９３
【非特許文献９】Ｍ．Ｍｉｙａｕｒａ，Ａ．Ｓｕｚｕｋｉ  ｅｔ  ａｌ．Ｓｙｎｔｈ．Ｃｏｍｍｕｎ．  ｖｏｌ．１１，５１３（１９８１）
【非特許文献１０】Ｒ．Ｆ．Ｈｅｃｋ，Ｏｒｇ．Ｒｅａｃｔｉｏｎ  ｖｏｌ．２７，  ３４５  （１９８１）
【発明の開示】
【発明が解決しようとする課題】
【０００８】
本発明は上記従来技術の現状に鑑みてなされたものであり、優れた発光特性を有すると共に耐久性に優れた有機薄膜ＥＬ素子用の高分子材料として、有機トランジスタの活性層用高分子材料として、また、電子写真感光体用材料などの有機エレクトロニクス用素材として有用な新規アリールアミン重合体を提供することを目的とする。
【課題を解決するための手段】
【０００９】
本発明者らは鋭意検討した結果、特定の構成単位を含有する新規アリールアミン重合体により上記課題が解決されることを見出し、本発明に至った。
【００１０】
すなわち、本発明は以下の〔１〕〜〔８〕で示される。
〔１〕  下記一般式（Ｉ）で表されるジアルデヒド化合物
【００１１】
【化１】
2005213228.tif 000002
［（Ｉ）式中、Ｒ１、Ｒ２、Ｒ３、Ｒ４はそれぞれ独立にハロゲン原子、直鎖もしくは分岐鎖の、アルキル基、アルコキシ基またはアルキルチオ基から選択される基を表し、ｘ、ｙ、ｚ、ｗはそれぞれ独立に０から４の整数を表し、Ｒ１、Ｒ２、Ｒ３、Ｒ４が各々複数存在する場合には、各々同一でも別異でもよく、
Ｂは、単環式、非縮合多環式又は多環式の芳香族炭化水素基を表す。］
〔２〕  一般式（ＩＩ）で表されるジハロゲン化合物と、一般式（ＩＩＩ）または（ＩＶ）で表される芳香族ホウ素化合物とを反応させることにより得られる前記〔１〕に記載のジアルデヒド化合物。
【００１２】
【化２】
2005213228.tif 000003
［（ＩＩ）式中、Ｒ２、Ｒ３はそれぞれ独立にハロゲン原子、直鎖もしくは分岐鎖の、アルキル基またはアルコキシ基もしくはアルキルチオ基から選択される基を表し、ｙ、ｚはそれぞれ独立に０から４の整数を表し、Ｒ２、Ｒ３が各々複数存在する場合には、各々同一でも別異でもよく、
Ｇは塩素原子、臭素原子またはヨウ素原子を表し、Ｂは、単環式、非縮合多環式又は多環式の芳香族炭化水素基を表す。］
【００１３】
【化３】
2005213228.tif 000004
［（ＩＩＩ）式中、Ｊはボロン酸基またはボロン酸エステル基を表し、Ｒ１はハロゲン原子、直鎖もしくは分岐鎖の、アルキル基、アルコキシ基またはアルキルチオ基から選択される基を表し、ｘは０から４の整数を表す。］
【００１４】
【化４】
2005213228.tif 000005
［（ＩＶ）式中、Ｊはボロン酸基またはボロン酸エステル基を表し、Ｒ４はハロゲン原子、直鎖もしくは分岐鎖の、アルキル基、アルコキシ基またはアルキルチオ基から選択される基を表し、ｗは０から４の整数を表す。］
〔３〕  一般式（Ｉ）のジアルデヒド化合物が下記一般式（Ｖ）で表されることを特徴とする前記〔１〕に記載のジアルデヒド化合物
【００１５】
【化５】
2005213228.tif 000006
［（Ｖ）式中、Ｒ１、Ｒ２、Ｒ３、Ｒ４、Ｒ５はそれぞれ独立にハロゲン原子、直鎖もしくは分岐鎖の、アルキル基、アルコキシ基またはアルキルチオ基から選択される基を表し、ｖは０から５の整数を表し、ｘ、ｙ、ｚ、ｗはそれぞれ独立に０から４の整数を表し、Ｒ１、Ｒ２、Ｒ３、Ｒ４、Ｒ５が各々複数存在する場合には、各々同一でも別異でもよい。］
〔４〕  一般式（ＩＩ）で表されるジハロゲン化合物が、下記一般式（ＶＩ）で表され、一般式（ＩＩＩ）または（ＩＶ）で表される芳香族ホウ素化合物がそれぞれ下記一般式（ＶＩＩ）または（ＶＩＩＩ）で表され、前記ジハロゲン化合物（ＶＩ）と芳香族ホウ素化合物（ＶＩＩ）または（ＶＩＩＩ）とを反応させることにより得られる前記〔３〕に記載のジアルデヒド化合物。
【００１６】
【化６】
2005213228.tif 000007
［（ＶＩ）式中、Ｒ２、Ｒ３、Ｒ５はそれぞれ独立にハロゲン原子、直鎖もしくは分岐鎖の、アルキル基、アルコキシ基またはアルキルチオ基から選択される基を表し、ｖは０から５の整数を表し、ｙ、ｚはそれぞれ独立に０から４の整数を表し、Ｒ２、Ｒ３、Ｒ５が各々複数存在する場合には、各々同一でも別異でもよく、
Ｇは塩素原子、臭素原子またはヨウ素原子を表す。］
【００１７】
【化７】
2005213228.tif 000008
［（ＶＩＩ）式中、Ｒ１はハロゲン原子、直鎖もしくは分岐鎖の、アルキル基、アルコキシ基またはアルキルチオ基から選択される基を表し、ｘは０から４の整数を表す。］
【００１８】
【化８】
2005213228.tif 000009
［（ＶＩＩＩ）式中、Ｒ４はハロゲン原子、直鎖もしくは分岐鎖の、アルキル基、アルコキシ基またはアルキルチオ基から選択される基を表し、ｗは０から４の整数を表す。］
〔５〕  下記一般式（ＩＸ）で表される繰り返し単位を有する重合体。
【００１９】
【化９】
2005213228.tif 000010
［（ＩＸ）式中、Ｒ１、Ｒ２、Ｒ３、Ｒ４はそれぞれ独立にハロゲン原子、直鎖もしくは分岐鎖の、アルキル基、アルコキシ基またはアルキルチオ基から選択される基を表し、ｘ、ｙ、ｚ、ｗはそれぞれ独立に０から４の整数を表し、Ｒ１、Ｒ２、Ｒ３、Ｒ４が各々複数存在する場合には、各々同一でも別異でもよく、
Ｂは、単環式、非縮合多環式又は多環式の芳香族炭化水素基を表し、Ａは、単環式、非縮合多環式又は多環式の芳香族炭化水素基の二価基を表す。］
〔６〕  下記一般式（Ｘ）と、一般式（Ｉ）で表されるジアルデヒド化合物とを反応させることにより得られる前記〔５〕に記載の一般式（ＩＸ）で表される重合体。
【００２０】
【化１０】
2005213228.tif 000011
［（Ｘ）式中、Ａは、単環式、非縮合多環式又は多環式の芳香族炭化水素基の二価基を表し、
ＬはＰＯ（ＯＲ’）２（式中Ｒ’は低級アルキル基を表す）またはＰ＋Ｒ’’３Ｙ−（式中Ｒ’’はフェニル基あるいはアルキル基を、Ｙはハロゲン原子を表す）を表す。］
〔７〕  一般式（ＩＸ）で表される繰り返し単位を有する重合体が、下記一般式（ＸＩ）で表されることを特徴とする前記〔５〕に記載の繰り返し単位を有する重合体。
【００２１】
【化１１】
2005213228.tif 000012
［（ＸＩ）式中、Ｒ１、Ｒ２、Ｒ３、Ｒ４、Ｒ５はそれぞれ独立にハロゲン原子、直鎖もしくは分岐鎖のアルキル基、アルコキシ基またはアルキルチオ基から選択される基を表し、ｖは０から５の整数を表し、ｘ、ｙ、ｚ、ｗはそれぞれ独立に０から４の整数を表し、Ｒ１、Ｒ２、Ｒ３、Ｒ４、Ｒ５が各々複数存在する場合には、各々同一でも別異でもよく、
Ａは、単環式、非縮合多環式又は多環式の芳香族炭化水素基の二価基を表す。］
〔８〕  前記一般式（Ｘ）と、前記一般式（Ｖ）で表されるジアルデヒド化合物とを反応させることにより得られる前記〔７〕に記載の一般式（ＸＩ）で表される重合体。
【００２２】
【化１２】
2005213228.tif 000013
［（Ｘ）式中、Ａは、単環式、非縮合多環式又は多環式の芳香族炭化水素基の二価基を表し、
ＬはＰＯ（ＯＲ’）２（式中Ｒ’は低級アルキル基を表す）またはＰ＋Ｒ’’３Ｙ−（式中Ｒ’’はフェニル基あるいはアルキル基を、Ｙはハロゲン原子を表す）を表す。］
【００２３】
【化１３】
2005213228.tif 000014
［（Ｖ）式中、Ｒ１、Ｒ２、Ｒ３、Ｒ４、Ｒ５はそれぞれ独立にハロゲン原子、直鎖もしくは分岐鎖の、アルキル基、アルコキシ基またはアルキルチオ基から選択される基を表し、ｖは０から５の整数を表し、ｘ、ｙ、ｚ、ｗはそれぞれ独立に０から４の整数を表し、Ｒ１、Ｒ２、Ｒ３、Ｒ４、Ｒ５が各々複数存在する場合には、各々同一でも別異でもよい。］
【発明の効果】
【００２４】
本発明の新規アリールアミン重合体は、有機トランジスタ用の電荷輸送性高分子材料として、また優れた発光特性を有すると共に耐久性に優れた有機薄膜ＥＬ素子用の高分子材料として、また電子写真感光体用材料などの有機エレクトロニクス用素材として有用である。
【発明を実施するための最良の形態】
【００２５】
まず、本発明のジアルデヒド化合物について説明する。本発明のジアルデヒド化合物は、下記一般式（Ｉ）で表される。尚、本発明のジアルデヒド化合物は、後述の重合反応に好適に用いられる。
【００２６】
【化１４】
2005213228.tif 000015
（Ｉ）式中、Ｒ１、Ｒ２、Ｒ３、Ｒ４はそれぞれ独立にハロゲン原子、直鎖もしくは分岐鎖の、アルキル基、アルコキシ基またはアルキルチオ基から選択される基を表し、ｘ、ｙ、ｚ、ｗはそれぞれ独立に０から４の整数を表し、Ｒ１、Ｒ２、Ｒ３、Ｒ４が各々複数存在する場合には、各々同一でも別異でもよく、Ｂは、単環式、非縮合多環式又は多環式の芳香族炭化水素基を表す。
【００２７】
上記芳香環上のＲ１、Ｒ２、Ｒ３、Ｒ４は、ハロゲン原子、置換もしくは無置換の、直鎖もしくは分岐鎖の、アルキル基、アルコキシ基、アルキルチオ基を置換基として有していてもよく、得られる重合体の有機溶媒への溶解性向上の観点からは、置換基もしくは無置換の、アルキル基やアルコキシ基、アルキルチオ基が好ましい。
【００２８】
上記の置換基の炭素数が増加すれば、得られる重合体の溶解性はより向上するが、その反面、電荷輸送性等の特性は低下してしまうため、溶解性が損なわれない範囲で所望の特性が得られるような置換基を選択することが好ましい。その場合の好適な置換基の例としては炭素数が１〜２５の、アルキル基、アルコキシ基及びアルキルチオ基が挙げられる。より好適には炭素数が２〜１８の、アルキル基、アルコキシ基及びアルキルチオ基が挙げられる。これら置換基は同一のものを複数導入してもよいし、異なるものを複数導入してもよい。また、これらのアルキル基、アルコキシ基及びアルキルチオ基はさらにハロゲン原子、シアノ基、フェニル基、ヒドロキシル基、カルボキシル基または炭素数１〜１２の直鎖、分岐鎖もしくは環状のアルキル基やアルコキシ基、アルキルチオ基で置換されたフェニル基を含有していてもよい。
【００２９】
アルキル基として具体的には、メチル基、エチル基、ｎ−プロピル基、ｉ−プロピル基、ｔ−ブチル基、ｓ−ブチル基、ｎ−ブチル基、ｉ−ブチル基、ペンチル基、ヘキシル基、ヘプチル基、オクチル基、ノニル基、デシル基、３，７−ジメチルオクチル基、２−エチルヘキシル基、トリフルオロメチル基、２−シアノエチル基、ベンジル基、４−クロロベンジル基、４−メチルベンジル基、シクロペンチル基、シクロヘキシル基等を一例として挙げることができ、アルコキシ基、アルキルチオ基としては上記アルキル基の結合位に酸素原子または硫黄原子を挿入してアルコキシ基、アルキルチオ基としたものが一例として挙げられる。
【００３０】
【化１５】
2005213228.tif 000016
前記一般式（Ｉ）におけるＢとしては、置換若しくは無置換の単環基、多環基（縮合多環基、非縮合多環基）芳香族炭化水素基の何れでもよく、一例として以下のものを挙げることができる。例えばフェニル基、ナフチル基、ピレニル基、フルオレニル基、アズレニル基、アントリル基、トリフェニレニル基、クリセニル基、ビフェニル基、ターフェニル基などが挙げられる。
【００３１】
また、これら芳香族炭化水素基は以下に示す置換基を有していてもよい。
【００３２】
（１）ハロゲン原子、トリフルオロメチル基、シアノ基、ニトロ基。
【００３３】
（２）炭素数１〜２５の直鎖又は分岐鎖の、アルキル基、アルコキシ基。これらはさらにハロゲン原子、シアノ基、フェニル基、ヒドロキシル基、カルボキシル基、アルコキシ基、アルキルチオ基で置換されていてもよい。
【００３４】
（３）アリールオキシ基。（アリール基としてフェニル基、ナフチル基を有するアリールオキシ基が挙げられる。これらは、ハロゲン原子を置換基として含有しても良く、炭素数１〜２５の直鎖または分岐鎖の、アルキル基又はアルコキシ基あるいはアルキルチオ基を含有していても良い。具体的には、フェノキシ基、１−ナフチルオキシ基、２−ナフチルオキシ基、４−メチルオキシ基、４-メチルフェノキシ基、４-メトキシフェノキシ基、４-クロロフェノキシ基、６-メチル−２−ナフチルオキシ基等が挙げられる。）
（４）アルキルチオ基又はアリールチオ基。（アルキルチオ基又はアリールチオ基としては、具体的にはメチルチオ基、エチルチオ基、フェニルチオ基、ｐ-メチルフェニルチオ基等が挙げられる。）
（５）アルキル置換アミノ基。（具体的には、ジエチルアミノ基、Ｎ-メチル−Ｎ−フェニルアミノ基、Ｎ，Ｎ-ジフェニルアミノ基、Ｎ，Ｎ-ジ（ｐ−トリル）アミノ基、ジベンジルアミノ基、ピペリジノ基、モルホリノ基、ユロリジル基等が挙げられる。）
（６）アシル基（アシル基としては、具体的にはアセチル基、プロピオニル基、ブチリル基、マロニル基、ベンゾイル基等が挙げられる。）
本発明の一般式（Ｉ）に示されるジアルデヒド化合物は、（１）下記一般式（ＩＩ）で表されるジハロゲン化合物と、一般式（ＩＩＩ）で表される芳香族ホウ素化合物とを反応させることにより得ることができる。
【００３５】
【化１６】
2005213228.tif 000017
（ＩＩ）式中、Ｒ２、Ｒ３はそれぞれ独立にハロゲン原子、直鎖もしくは分岐鎖の、アルキル基またはアルコキシ基もしくはアルキルチオ基から選択される基を表し、ｙ、ｚはそれぞれ独立に０から４の整数を表し、Ｒ２、Ｒ３が各々複数存在する場合には、各々同一でも別異でもよく、Ｇは塩素原子、臭素原子またはヨウ素原子を表し、Ｂは、単環式、非縮合多環式又は多環式の芳香族炭化水素基を表す。
【００３６】
尚、（ＩＩ）式において、Ｒ２、Ｒ３、そしてＢは、前記（Ｉ）式の場合と同様に構成される。
【００３７】
【化１７】
2005213228.tif 000018
（ＩＩＩ）式中、Ｊはボロン酸基またはボロン酸エステル基を表し、Ｒ１はハロゲン原子、直鎖もしくは分岐鎖の、アルキル基、アルコキシ基またはアルキルチオ基から選択される基を表し、ｘは０から４の整数を表す。
【００３８】
尚、（ＩＩＩ）式において、Ｒ１は、前記（Ｉ）式の場合と同様に構成される。
【００３９】
また、本発明の一般式（Ｉ）に示されるジアルデヒド化合物は、（２）前記一般式（ＩＩ）で表されるジハロゲン化合物と、一般式（ＩＶ）で表される芳香族ホウ素化合物とを反応させることにより得ることができる。
【００４０】
【化１８】
2005213228.tif 000019
（ＩＶ）式中、Ｊはボロン酸基またはボロン酸エステル基を表し、Ｒ４はハロゲン原子、直鎖もしくは分岐鎖の、アルキル基、アルコキシ基またはアルキルチオ基から選択される基を表し、ｗは０から４の整数を表す。
【００４１】
尚、（ＩＶ）式において、Ｒ４は、前記（Ｉ）式の場合と同様に構成される。
【００４２】
前記（１）と（２）の反応は、パラジウム触媒を用いるアリールホウ素化合物と有機ハロゲン化合物とのクロスカップリング反応であるＳｕｚｕｋｉ−Ｍｉｙａｕｒａ反応として知られている（例えば、非特許文献９）。
【００４３】
前記（１）及び（２）の反応において、ハロゲン原子Ｇとしては反応性の点からヨウ素化物あるいは臭素化物が好ましい。
【００４４】
パラジウム触媒としてはＰｄ（ＰＰｈ３）４、ＰｄＣｌ２（ＰＰｈ３）２、Ｐｄ（ＯＡｃ）２およびＰｄＣｌ２など種々の触媒を用いることができるが、最も汎用的にはＰｄ（ＰＰｈ３）４が用いられる。
【００４５】
（１）及び（２）の反応には塩基が必ず必要であるが、Ｎａ２ＣＯ３、ＮａＨＣＯ３などの比較的弱い塩基が良好な結果を与える。立体障害等の影響を受ける場合には、Ｂａ（ＯＨ）２やＫ３ＰＯ４などの強塩基が有効である。その他苛性ソーダ、苛性カリ、金属アルコシド等、例えばカリウムｔ−ブトキシド、ナトリウムｔ−ブトキシド、リチウムｔ−ブトキシド、カリウム２−メチル−２−ブトキシド、ナトリウム２−メチル−２−ブトキシド、ナトリウムメトキシド、ナトリウムエトキシド、カリウムエトキシド、カリウムメトキシドなども用いることができる。トリエチルアミン等の有機塩基も用いることができる。
【００４６】
反応溶媒としては、メタノール、エタノール、イソプロパノール、ブタノール、２−メトキシエタノール、１，２−ジメトキシエタン、ビス（２−メトキシエチル）エーテル等のアルコールおよびエーテル系、ジオキサン、テトラヒドロフラン等の環状エーテル系の他ベンゼン、トルエン、キシレン、ジメチルスルホキシド、Ｎ，Ｎ−ジメチルホルムアミド、Ｎ−メチルピロリドン、１，３−ジメチル−２−イミダゾリジノン等を挙げることができる。
【００４７】
本発明の一般式（Ｉ）のジアルデヒド化合物としては、下記一般式（Ｖ）で表されるものが好ましい。（理由                  ）
【００４８】
【化１９】
2005213228.tif 000020
（Ｖ）式中、Ｒ１、Ｒ２、Ｒ３、Ｒ４、Ｒ５はそれぞれ独立にハロゲン原子、直鎖もしくは分岐鎖の、アルキル基、アルコキシ基またはアルキルチオ基から選択される基を表し、ｖは０から５の整数を表し、ｘ、ｙ、ｚ、ｗはそれぞれ独立に０から４の整数を表し、Ｒ１、Ｒ２、Ｒ３、Ｒ４、Ｒ５が各々複数存在する場合には、各々同一でも別異でもよい。
【００４９】
尚、Ｒ１、Ｒ２、Ｒ３、Ｒ４、Ｒ５は、前記（Ｉ）式におけるＲ１、Ｒ２、Ｒ３、Ｒ４と同様に構成される。
【００５０】
上記下記一般式（Ｖ）で表されるジアルデヒド化合物は、前記（１）の反応又は（２）の反応によって得ることができる。具体的には、次のようにして合成することができる。
【００５１】
前記（１）の反応による場合、前記一般式（ＩＩ）で表されるジハロゲン化合物として下記一般式（ＶＩ）で表される化合物を用い、前記一般式（ＩＩＩ）表される芳香族ホウ素化合物として下記一般式（ＶＩＩ）で表される化合物を用い、一般式（ＶＩ）で表される化合物と一般式（ＶＩＩ）で表される化合物とを反応させることにより、一般式（Ｖ）で表されるジアルデヒド化合物を合成することが好ましい。
【００５２】
【化２０】
2005213228.tif 000021
（ＶＩ）式中、Ｒ２、Ｒ３、Ｒ５はそれぞれ独立にハロゲン原子、直鎖もしくは分岐鎖の、アルキル基、アルコキシ基またはアルキルチオ基から選択される基を表し、ｖは０から５の整数を表し、ｙ、ｚはそれぞれ独立に０から４の整数を表し、Ｒ２、Ｒ３、Ｒ５が各々複数存在する場合には、各々同一でも別異でもよく、
Ｇは塩素原子、臭素原子またはヨウ素原子を表す。
【００５３】
尚、Ｒ２、Ｒ３、Ｒ５は、前記（Ｉ）式におけるＲ２、Ｒ３と同様に構成される。
【００５４】
【化２１】
2005213228.tif 000022
（ＶＩＩ）式中、Ｒ１はハロゲン原子、直鎖もしくは分岐鎖の、アルキル基、アルコキシ基またはアルキルチオ基から選択される基を表し、ｘは０から４の整数を表す。
【００５５】
尚、Ｒ１は、前記（Ｉ）式におけるＲ１と同様に構成される。
【００５６】
前記（２）の反応により一般式（Ｖ）で表されるジアルデヒド化合物を得る場合、前記一般式（ＩＩ）で表されるジハロゲン化合物として一般式（ＶＩ）で表される化合物を用い、一般式（ＩＩＩ）表される芳香族ホウ素化合物として一般式（ＶＩＩＩ）で表される化合物を用い、一般式（ＶＩ）で表される化合物と一般式（ＶＩＩＩ）で表される化合物とを反応させることにより、一般式（Ｖ）で表されるジアルデヒド化合物を合成することが好ましい。
【００５７】
【化２２】
2005213228.tif 000023
（ＶＩＩＩ）式中、Ｒ４はハロゲン原子、直鎖もしくは分岐鎖の、アルキル基、アルコキシ基またはアルキルチオ基から選択される基を表し、ｗは０から４の整数を表す。
【００５８】
尚、Ｒ４は、前記（Ｉ）式におけるＲ４と同様に構成される。
【００５９】
次に本発明の重合体について説明する。
【００６０】
本発明の重合体は、後述のとおり、前記一般式（Ｉ）で表されるジアルデヒド化合物を用いて得られるものであり、下記一般式（ＩＸ）で表される繰り返し単位を有する重合体である。
【００６１】
【化２３】
2005213228.tif 000024
（ＩＸ）式中、Ｒ１、Ｒ２、Ｒ３、Ｒ４はそれぞれ独立にハロゲン原子、直鎖もしくは分岐鎖の、アルキル基、アルコキシ基またはアルキルチオ基から選択される基を表し、ｘ、ｙ、ｚ、ｗはそれぞれ独立に０から４の整数を表し、Ｒ１、Ｒ２、Ｒ３、Ｒ４が各々複数存在する場合には、各々同一でも別異でもよく、Ｂは、単環式、非縮合多環式又は多環式の芳香族炭化水素基を表し、Ａは、単環式、非縮合多環式又は多環式の芳香族炭化水素基の二価基を表す。
【００６２】
前記一般式（ＩＸ）におけるＡとしては、置換もしくは無置換の単環基、多環基（縮合多環基、非縮合多環基）芳香族炭化水素基の二価基であれば何れでもよく、一例として以下のものを挙げることができる。例えば、フェニル基、ナフチル基、ピレニル基、フルオレニル基、アズレニル基、アントリル基、トリフェニレニル基、クリセニル基、ビフェニル基、ターフェニル基などが挙げられる。
【００６３】
また、これら芳香族炭化水素基は以下に示す置換基を有していてもよい。
【００６４】
（１）ハロゲン原子、トリフルオロメチル基、シアノ基、ニトロ基。
【００６５】
（２）炭素数１〜２５の直鎖又は分岐鎖の、アルキル基、アルコキシ基。これらはさらにハロゲン原子、シアノ基、フェニル基、ヒドロキシル基、カルボキシル基、アルコキシ基、アルキルチオ基で置換されていてもよい。
【００６６】
（３）アリールオキシ基。（アリール基としてフェニル基、ナフチル基を有するアリールオキシ基が挙げられる。これらは、ハロゲン原子を置換基として含有しても良く、炭素数１〜２５の直鎖または分岐鎖の、アルキル基又はアルコキシ基あるいはアルキルチオ基を含有していても良い。具体的には、フェノキシ基、１−ナフチルオキシ基、２−ナフチルオキシ基、４−メチルオキシ基、４-メチルフェノキシ基、４-メトキシフェノキシ基、４-クロロフェノキシ基、６-メチル−２−ナフチルオキシ基等が挙げられる。）
（４）アルキルチオ基又はアリールチオ基。（アルキルチオ基又はアリールチオ基としては、具体的にはメチルチオ基、エチルチオ基、フェニルチオ基、ｐ-メチルフェニルチオ基等が挙げられる。）
（５）アルキル置換アミノ基。（具体的には、ジエチルアミノ基、Ｎ-メチル−Ｎ−フェニルアミノ基、Ｎ，Ｎ-ジフェニルアミノ基、Ｎ，Ｎ-ジ（ｐ−トリル）アミノ基、ジベンジルアミノ基、ピペリジノ基、モルホリノ基、ユロリジル基等が挙げられる。）
（６）アシル基（アシル基としては、具体的にはアセチル基、プロピオニル基、ブチリル基、マロニル基、ベンゾイル基等が挙げられる。）
また、一般式（ＩＸ）におけるＢは、前記一般式（Ｉ）で表されるジアルデヒド化合物の場合と同様に構成される。
【００６７】
本発明の一般式（ＩＸ）で表される繰り返し単位を有する重合体は、下記一般式（ＸＩ）で表される重合体であることが好ましい。
【００６８】
【化２４】
2005213228.tif 000025
（ＸＩ）式中、Ｒ１、Ｒ２、Ｒ３、Ｒ４、Ｒ５はそれぞれ独立にハロゲン原子、直鎖もしくは分岐鎖のアルキル基、アルコキシ基またはアルキルチオ基から選択される基を表し、ｖは０から５の整数を表し、ｘ、ｙ、ｚ、ｗはそれぞれ独立に０から４の整数を表し、Ｒ１、Ｒ２、Ｒ３、Ｒ４、Ｒ５は同一でも別異でもよく、Ａは、単環式、非縮合多環式又は多環式の芳香族炭化水素基の二価基を表す。
【００６９】
尚、Ｒ１、Ｒ２、Ｒ３、Ｒ４、Ｒ５は、前記（Ｉ）式におけるＲ１、Ｒ２、Ｒ３、Ｒ４と同様に構成される。Ａは一般式（ＩＸ）の場合と同様に構成される。
【００７０】
本発明のアリールアミン重合体（ＩＸ）、さらに（ＸＩ）は芳香環上にハロゲン原子、置換もしくは無置換の、アルキル基、アルコキシ基、アルキルチオ基を置換基として有していてもよく、有機溶媒への溶解性向上の観点からは、置換基もしくは無置換の、アルキル基やアルコキシ基、アルキルチオ基が好ましい。これら置換基の炭素数が増加すれば溶解性はより向上するが、その反面、電荷輸送性等の特性は低下してしまうため、溶解性が損なわれない範囲で所望の特性が得られるような置換基を選択することが好ましい。その場合の好適な置換基の例としては炭素数が１〜２５の、アルキル基、アルコキシ基及びアルキルチオ基が挙げられる。より好適には炭素数が２〜１８の、アルキル基、アルコキシ基及びアルキルチオ基が挙げられる。これら置換基は同一のものを複数導入してもよいし、異なるものを複数導入してもよい。また、これらのアルキル基、アルコキシ基及びアルキルチオ基はさらにハロゲン原子、シアノ基、フェニル基、ヒドロキシル基、カルボキシル基または炭素数１〜１２の直鎖、分岐鎖もしくは環状のアルキル基やアルコキシ基、アルキルチオ基で置換されたフェニル基を含有していてもよい。
【００７１】
アルキル基として具体的には、メチル基、エチル基、ｎ−プロピル基、ｉ−プロピル基、ｔ−ブチル基、ｓ−ブチル基、ｎ−ブチル基、ｉ−ブチル基、ペンチル基、ヘキシル基、ヘプチル基、オクチル基、ノニル基、デシル基、３，７−ジメチルオクチル基、２−エチルヘキシル基、トリフルオロメチル基、２−シアノエチル基、ベンジル基、４−クロロベンジル基、４−メチルベンジル基、シクロペンチル基、シクロヘキシル基等を一例として挙げることができ、アルコキシ基、アルキルチオ基としては上記アルキル基の結合位に酸素原子または硫黄原子を挿入してアルコキシ基、アルキルチオ基としたものが一例として挙げられる。
【００７２】
本発明の重合体は、アルキル基やアルコキシ基、アルキルチオ基の存在により、溶媒への溶解性が向上する。これらの材質において溶解性を向上させることは、有機ＥＬ素子や有機トランジスタ素子および電子写真用感光体製造の際の、湿式成膜過程の製造許容範囲が大きくなることから重要である。例えば塗工溶媒の選択肢の拡大、溶液調製時の温度範囲の拡大、溶媒の乾燥時の温度及び圧力範囲の拡大となり、これらプロセッシビリティーの高さにより、結果的に高純度で均一性の高い高品質な薄膜が得られる可能性が高くなる。
【００７３】
以下、アリールアミン重合体の製造法について説明する。
【００７４】
その例として、重合反応１〜３を以下に示す。
【００７５】
【化２５】
2005213228.tif 000026
反応１．においては、塩基存在下、芳香族ジアルデヒドと芳香族ジホスホン酸エステルを用いたＷｉｔｔｉｇ−Ｈｏｒｎｅｒ反応により重合させることができる。
【００７６】
反応２．においては、塩基存在下、芳香族ジアルデヒドと芳香族ジホスホニウム塩を用いたＷｉｔｔｉｇ反応により重合させることができる。
【００７７】
反応３．においては、芳香族ジアルデヒドをＷｉｔｔｉｇ反応によりジビニル体に変換し、これをＰｄ触媒存在下、芳香族ジハロゲン体と縮合反応することにより重合させることができる。（例えば非特許文献１０）
本発明の一般式（ＩＸ）で表される重合体は、次のように、上記重合反応１又は２により重合することが好ましい。
【００７８】
即ち、本発明の一般式（ＩＸ）で表される重合体は、下記一般式（Ｘ）と、前記一般式（Ｉ）で表されるジアルデヒド化合物とを反応させることにより得ることができる。
【００７９】
【化２６】
2005213228.tif 000027
（Ｘ）式中、Ａは単環式、単環式、非縮合多環式又は多環式の芳香族炭化水素基の二価基を表し、ＬはＰＯ（ＯＲ’）２（式中Ｒ’は低級アルキル基を表す）またはＰ＋Ｒ’’３Ｙ−（式中Ｒ’’はフェニル基あるいはアルキル基を、Ｙはハロゲン原子を表す）を表す。
【００８０】
尚、Ａは一般式（ＩＸ）の場合と同様に構成される。
【００８１】
前記一般式（ＸＩ）で表される重合体は、一般式（ＩＸ）で表される重合体の好ましい態様であり、前記一般式（Ｘ）と、前記一般式（Ｖ）で表されるジアルデヒド化合物とを反応させることにより得ることができる。
【００８２】
次に、一例としてＷｉｔｔｉｇ−Ｈｏｒｎｅｒ反応を用いたアリールアミン重合体の製造方法について詳細に説明する。
【００８３】
Ｗｉｔｔｉｇ−Ｈｏｒｎｅｒ反応を用いた重合体の製造方法においては、本発明の重合体は、下記の反応式で示されるように、ホスホン酸エステル化合物およびアルデヒド化合物が化学量論的に等しく存在する溶液と、その２倍モル量以上の塩基を混合し、重合反応を進行させることにより得ることができる。
【００８４】
【化２７】
2005213228.tif 000028
また、複数種のホスホン酸エステル化合物あるいはアルデヒド化合物を反応系内に添加することにより、ランダム共重合体を得ることもでき、諸特性を調整することも可能である。
【００８５】
上記反応に使用する塩基はホスホネートカルボアニオンが形成されるものであれば特に限定されず、金属アルコシド、金属ヒドリド、有機リチウム化合物等が挙げられ、例えばカリウムｔ−ブトキシド、ナトリウムｔ−ブトキシド、リチウムｔ−ブトキシド、カリウム２−メチル−２−ブトキシド、ナトリウム２−メチル−２−ブトキシド、ナトリウムメトキシド、ナトリウムエトキシド、カリウムエトキシド、カリウムメトキシド、水素化ナトリウム、水素化カリウム、メチルリチウム、エチルリチウム、プロピルリチウム、ｎ−ブチルリチウム、ｓ−ブチルリチウム、ｔ−ブチルリチウム、フェニルリチウム、リチウムナフチリド、リチウムアミド、リチウムジイソプロピルアミド等を挙げることができる。
【００８６】
反応に用いる塩基の量は、通常ホスホン酸エステル化合物の重合活性点に対して同量使用するだけでよいが、さらに過剰量用いても支障ない。
【００８７】
上記の塩基は固形状態や懸濁溶液の状態で反応系内に添加してもよいが、得られる重合体の均質性を良好にする為に、特に均一溶液として添加する事が好ましい。塩基を溶解する溶媒としては、使用する塩基と安定な溶液を形成する溶媒を選択しなければならない。更に、その他の要因として塩基の溶解度が高いものがよいこと、反応系で生成する高分子量体の反応溶媒に対する溶解性を損ねないものがよいこと、さらに生成する高分子量体が良好に溶解する溶媒がよいことを考慮し、用いる塩基と製造する高分子量体の特性に応じて、一般に知られているアルコール系、エーテル系、アミン系、炭化水素系溶媒等から任意に選択することができる。
【００８８】
塩基とそれを均一に溶解する溶媒の組み合わせとしては、例えばナトリウムメトキシドのメタノール溶液、ナトリウムエトキシドのエタノール溶液、カリウムｔ−ブトキシドの２−プロパノール溶液、カリウムｔ−ブトキシドの２−メチル−２−プロパノール溶液、カリウムｔ−ブトキシドのテトラヒドロフラン溶液、カリウムｔ−ブトキシドのジオキサン溶液、ｎ−ブチルリチウムのヘキサン溶液、メチルリチウムのエーテル溶液、リチウムｔ−ブトキシドのテトラヒドロフラン溶液、リチウムジイソプロピルアミドのシクロヘキサン溶液、カリウムビストリメチルシリルアミドのトルエン溶液等をはじめとして、種々の組み合わせの溶液が挙げられ、幾つかの溶液は市販品として容易に入手することができる。温和な反応条件、取り扱いの容易さの観点から好ましくは金属アルコキシド系の溶液が用いられ、生成する重合体の溶解性、取り扱いの容易さ、反応の効率性、生成する重合体の溶解性等の観点からより、好ましくは金属ｔ−ブトキシドのエーテル系が用いられ、さらに好ましくはカリウムｔ−ブトキシドのテトラヒドロフラン溶液が用いられる。
【００８９】
上記重合反応はホスホン酸エステル化合物およびアルデヒド化合物の溶液に塩基溶液を添加してもよく、塩基溶液にホスホン酸エステル化合物およびアルデヒド化合物の溶液を加えてもよく、同時に反応系に加えてもよく、添加の順序に制約はない。
【００９０】
上記重合反応における重合時間は、用いられるモノマーの反応性、または望まれる重合体の分子量等に応じて適宜設定すればよいが、０．２時間〜３０時間が好適である。
【００９１】
上記重合反応における反応温度は特に制御する必要なく室温において良好に重合反応が進行するが、反応効率をより上げるために加熱したり、またはより温和な条件に冷却することも可能である。
【００９２】
また、以上の重合操作において分子量を調節するために分子量調節剤、または末端修飾基として重合体の末端を封止するための封止剤を反応途中または反応後に添加することも可能であり、反応開始時に添加しておくことも可能である。従って、本発明におけるアリールアミン重合体の末端には停止剤に基づく置換基が結合してもよい。
【００９３】
分子量調節剤、末端封止剤としては、ベンジルホスホン酸ジエチル、ベンズアルデヒド等のホスホン酸エステル基やアルデヒド基を１個有する化合物が挙げられる。
【００９４】
本発明の重合体の好ましい分子量はポリスチレン換算数平均分子量で１０００〜１００００００であり、より好ましくは２０００〜５０００００である。分子量が小さすぎる場合にはクラックの発生等成膜性が悪化し実用性に乏しくなる。また分子量が大きすぎる場合には、一般の有機溶媒への溶解性が悪くなり、溶液の粘度が高くなって塗工が困難になり、やはり実用性の上で問題になる。
【００９５】
また、機械的特性を改良するために重合時に分岐化剤を少量加えることもできる。使用される分岐化剤は、重合反応活性基を３つ以上（同種でも異種でもよい）有する化合物である。これらの分岐化剤は単独で使用してもよく、また複数併用してもよい。
【００９６】
以上のようにして得られたアリールアミン重合体は、重合に使用した塩基、未反応モノマー、末端停止剤、又、重合中に発生した無機塩等の不純物を除去して使用される。これら精製操作は再沈澱、抽出、ソックスレー抽出、限外濾過、透析等をはじめとする従来公知の方法を使用できる。
【００９７】
上記製造方法により得られた本発明の重合体は、スピンコート法、キャスト法、ディップ法、インクジェット法、ドクターブレード法、スクリーン印刷法等の公知の成膜方法により、クラックのない強度、靭性、耐久性等に優れた良好な薄膜を作製することが可能であり、有機ＥＬ素子、有機トランジスタ素子などの材料として好適に用いることが可能である。
【実施例】
【００９８】
以下に実施例を挙げて本発明を更に具体的に説明するが、本発明はその要旨を越えない限り、これら実施例によって制限されるものではない。
【００９９】
実施例１
ジアルデヒド化合物の合成
【０１００】
【化２８】
2005213228.tif 000029
３００ｍｌ四つ口フラスコに、上記ジハロゲン化合物１４．６２ｇ（３０．０ｍｍｏｌ）、エタノール２０ｍｌに溶解させた４−ホルミルフェニルボロン酸９．９０ｇ（６６．０ｍｍｏｌ）、テトラキス（トリフェニルホスフィン）パラジウム１．０８ｇ（０．９ｍｍｏｌ）、トルエン１２０ｍｌ、２２％炭酸ナトリウム水溶液６０ｍｌを入れ、窒素雰囲気下、６時間加熱還流した。室温まで冷却した後、有機層を水洗し、カラムクロマトグラフィー（トルエン／シクロヘキサン＝４／１（体積比））にて単離した後、熱エタノール洗浄による精製を行い、乾燥し、８．５４ｇの黄色結晶を得た。収率は５３％、得られた化合物の融点は１４３℃あった。
【０１０１】
尚、元素分析値（計算値）は、Ｃ：８４．８２％（８４．８８％）、Ｈ：６．６０％（６．５６％）、Ｎ：２．６５％（２．６０％）である。
【０１０２】
赤外吸収スペクトル（ＫＢｒ錠剤法）を図１に示した。
【０１０３】
ＣＨＯ伸縮振動  １６９８ｃｍ−１
実施例２
重合体１の合成
【０１０４】
【化２９】
2005213228.tif 000030
１００ｍｌ四つ口フラスコに、上記のジアルデヒド０．８０７ｇ（１．５ｍｍｏｌ）及びジホスホネート０．５６８ｇ（１．５ｍｍｏｌ）を入れ、窒素置換してテトラヒドロフラン４０ｍｌおよびベンズアルデヒド７．６０ｍｇ（０．０７２ｍｍｏｌ）を加えた。この溶液にカリウムｔ−ブトキシドの１．０ｍｏｌ  ｄｍ−３テトラヒドロフラン溶液４．５ｍｌ（４．５ｍｍｏｌ）を滴下し室温で２時間撹拌した後、ベンジルホスホン酸ジエチルを３４．２ｍｇ（０．１５ｍｍｏｌ）加え、さらに１時間撹拌した。酢酸およそ０．５ｍｌを加えて反応を終了し、溶液を水洗した。溶媒を減圧留去した後テトラヒドロフラン及びメタノールを用いて再沈澱による精製を行ない、ポリマー０．８４ｇを得た。収率は９２％であった。
【０１０５】
尚、元素分析値（計算値）は、Ｃ：９０．６５％（９０．８８％）、Ｈ：６．８７％（６．８１％）、Ｎ：２．３３％（２．３０％）である。
【０１０６】
ＧＰＣにより測定したポリスチレン換算の数平均分子量は５６００、重量平均分子量は１８６００であった。
【０１０７】
赤外吸収スペクトル（ＮａＣｌキャスト膜）を図２に示した。
【０１０８】
実施例３
重合体２の合成
【０１０９】
【化３０】
2005213228.tif 000031
１００ｍｌ四つ口フラスコに、上記のジアルデヒド２．００ｇ（３．７２ｍｍｏｌ）及びジホスホネート２．１０ｇ（３．７２ｍｍｏｌ）を入れ、窒素置換してテトラヒドロフラン４０ｍｌおよびベンズアルデヒド９．９ｍｇ（０．０９ｍｍｏｌ）を加えた。この溶液にカリウムｔ−ブトキシドの１．０ｍｏｌｄｍ−３テトラヒドロフラン溶液１１．２ｍｌ（１１．２ｍｍｏｌ）を滴下し室温で２時間撹拌した後、ベンジルホスホン酸ジエチルを８５ｍｇ（０．３７ｍｍｏｌ）加え、さらに１時間撹拌した。酢酸およそ１．５ｍｌを加えて反応を終了し、溶液を水洗した。溶媒を減圧留去した後テトラヒドロフラン及びメタノールを用いて再沈澱による精製を行ない、ポリマー２．２０ｇを得た。収率は７５％であった。
【０１１０】
尚、元素分析値（計算値）；Ｃ：８５．９５％（８６．２１％）、Ｈ：８．０７％（８．００％）、Ｎ：１．５９％（１．７６％）である。
【０１１１】
ＧＰＣにより測定したポリスチレン換算の数平均分子量は２９８００、重量平均分子量は８３０００であった。
【０１１２】
赤外吸収スペクトル（ＮａＣｌキャスト膜）を図３に示した。
【０１１３】
実施例４
重合体３の合成
【０１１４】
【化３１】
2005213228.tif 000032
２００ｍｌ四つ口フラスコに、上記のジアルデヒド０．７８３ｇ（１．６７５ｍｍｏｌ）及びジホスホネート０．９４６ｇ（１．６７５ｍｍｏｌ）を入れ、窒素置換してテトラヒドロフラン８０ｍｌおよびベンズアルデヒド５．５３ｍｇ（０．０５２ｍｍｏｌ）を加えた。この溶液にカリウムｔ−ブトキシドの１．０ｍｏｌｄｍ−３テトラヒドロフラン溶液５．０ｍｌ（５．０ｍｍｏｌ）を滴下し室温で２時間撹拌した後、ベンジルホスホン酸ジエチルを３８．２ｍｇ（０．１６８ｍｍｏｌ）加え、さらに１時間撹拌した。酢酸およそ１ｍｌを加えて反応を終了し、溶液を水洗した。溶媒を減圧留去した後テトラヒドロフラン及びメタノールを用いて再沈澱による精製を行ない、ポリマー０．７６ｇを得た。収率は６２％であった。
【０１１５】
尚、元素分析値（計算値）は、Ｃ：８６．５５％（８６．２７％）、Ｈ：７．２０％（７．３８％）、Ｎ：２．１２％（１．９３％）である。
【０１１６】
ＧＰＣにより測定したポリスチレン換算の数平均分子量は４５０００、重量平均分子量は１０３７００であった。
【０１１７】
赤外吸収スペクトル（ＮａＣｌキャスト膜）を図４に示した。
【図面の簡単な説明】
【０１１８】
【図１】実施例１で得られたジアルデヒド化合物の赤外吸収スペクトル図である。
【図２】実施例２で得られた重合体の赤外吸収スペクトル図である。
【図３】実施例３で得られた重合体の赤外吸収スペクトル図である。
【図４】実施例４で得られた重合体の赤外吸収スペクトル図である。
【図１】
2005213228.tif 000047
【図２】
2005213228.tif 000048
【図３】
2005213228.tif 000049
【図４】
2005213228.tif 000050
【手続補正書】
【提出日】平成16年3月1日(2004.3.1)
【手続補正１】
【補正対象書類名】明細書
【補正対象項目名】００３０
【補正方法】変更
【補正の内容】
【００３０】
前記一般式（Ｉ）におけるＢとしては、置換若しくは無置換の単環基、多環基（縮合多環基、非縮合多環基）芳香族炭化水素基の何れでもよく、一例として以下のものを挙げることができる。例えばフェニル基、ナフチル基、ピレニル基、フルオレニル基、アズレニル基、アントリル基、トリフェニレニル基、クリセニル基、ビフェニル基、ターフェニル基などが挙げられる。
【手続補正２】
【補正対象書類名】明細書
【補正対象項目名】００４７
【補正方法】変更
【補正の内容】
【００４７】
本発明の一般式（Ｉ）のジアルデヒド化合物としては、下記一般式（Ｖ）で表されるものが好ましい。